ПОКРОВНАЯ КОМПОЗИЦИЯ НА ВОДНОЙ ОСНОВЕ, ПРИМЕНЕНИЕ ТАКОЙ КОМПОЗИЦИИ, СПОСОБ ПОКРЫТИЯ ПОДЛОЖКИ С ПРИМЕНЕНИЕМ ТАКОЙ КОМПОЗИЦИИ И ПОКРЫТЫЕ ПОДЛОЖКИ
COATING COMPOSITION, USE OF SUCH COMPOSITION, METHOD OF COATING SUBSTRATE USING SUCH COMPOSITION AND COATED SUBSTRATES

Область техники, к которой относится изобретение
Настоящее изобретение относится к покровным композициям на водной основе, в частности, к покровным композициям на водной основе для образования покрытий со специальным визуальным и тактильным эффектом. Настоящее изобретение также относится к способам получения имитирующих ткань покрытий с помощью данных композиций, к покрытым подложкам, получаемым такими способами, и к применению таких композиций для получения имитирующего ткань декоративного покрытия на подложке.
Уровень техники, к которой относится изобретение
Покрытия, имеющие особый внешний вид, требуются в широком разнообразии приложений.
Например, они используются для декорации в архитектуре, декорации интерьера автомобилей, а также в мебельных покрытиях и многочисленных других приложениях. В настоящее время прикладные инструменты, такие как кисти, валики и губки, представляют собой популярные средства создания желательной визуальной текстуры.
Указанный подход обычно предъявляет особые требования к реологическим свойствам системы покровной композиции. Визуальная и/или тактильная текстура может также быть достигнута посредством добавления в композицию специальных наполнителей, например, таких как песок, полимерные гранулы, волокно или металлический пигмент. Кроме того, для создания текстурированных покрытий могут использоваться многофазные системы, такие как имитирующие мрамор краски.
Покрытия с имитирующей текстиль и/или ткань текстурой были получены с помощью разнообразных систем покровных композиций и способов их применения.
WO 2005/090491 описывает композицию, включающую предварительно окрашенные пигментом сферические алифатические полиуретановые частицы, и специальный способ ее применения для окрашивания подложки, проявляющей эффект текстиля, замши, бархата или ощущения мягкости. Для данного решения требуется, по меньшей мере, один полностью маскирующий слой и полуматовый/полупрозрачный слой краски, имеющие различные цвета, и конечная визуальная текстура создается посредством инструментов и полимерных частиц. EP-A 0352804 описывает создающую эффект текстиля краску, содержащую винилхлоридные частицы.
WO 03/104540 и WO 2007/000599 описывают технологию распыления для композиции, содержащей полимерный связующий материал, волокна и растворители, в целях получения эффекта нетканого полотна посредством распыления. Однако эти композиции содержат растворители и, таким образом, на них распространяются ограничения, связанные со здравоохранением, безопасностью и защитой окружающей среды.
US 3117942 описывает имитирующее паутину покрытие, полученное из лаковых или эмалевых композиций, содержащих растворимый в воде высокомолекулярный полиэтиленоксид. Данная технология является применимой для широкого разнообразия органических пленкообразующих материалов, включая, в частности, имитирующие паутину композиции, причем обычно используются пленкообразующие водные эмульсии композиции на основе латекса. В этом патенте не обсуждается возможность реализации быстрого нанесения имитирующей паутину структуры с образованием имитирующего ткань покрытия.
Сущность изобретения
Было обнаружено, что могут быть получены покровные композиции (композиции для покрытия) на водной основе, которые являются подходящими для получения покрытий с имитирующей текстиль визуальной и тактильной текстурой простыми способами нанесения в условиях окружающей среды. Более конкретно, было обнаружено, что водные покровные композиции, которые включают эмульгированный связующий материал, т. е. эмульгированный пленкообразующий полимер, и второй полимер, выбранный из группы, состоящей из поливинилового спирта, растворимый в воде сополимер, имеющий повторяющиеся звенья винилового спирта, и их сочетаний, при определенном соотношении связующего материала и второго полимера, могут обеспечивать текстурированное покрытие, например, при нанесении путем распыления. Текстура получаемых в результате покрытий возникает в процессе образования волокон/нитей полимера (связующего материала и/или второго полимера) в течение нанесения путем распыления при температурах окружающей среды. Распыляемые волокна/нити с низкой плотности могут наполовину покрывать подложку или полностью покрывать подложку для получения покрытий с имитирующей ткань текстурой и разнообразными визуальными эффектами. Кроме того, покровные композиции согласно настоящему изобретению имеют содержание летучих органических соединений (ЛОС), которое является очень низким или даже нулевым. Таким образом, настоящее изобретение предлагает простую и благоприятную для окружающей среды систему и подход к созданию имитирующих ткань покрытий с различными визуальными эффектами. Это является особенно важным, но не ограниченным в применениях для декорации в архитектуре, декорации интерьера автомобилей, а также в мебельных покрытиях
Соответственно, настоящее изобретение предлагает покровную композицию на водной основе, включающую:
эмульгированный связующий материал, причем данный связующий материал представляет собой полимер, выбранный из группы, состоящей из полимеров, полученных эмульсионной полимеризацией ненасыщенных виниловых, акрилатных и/или метакрилатных мономеров, алкид, полиуретан, и эпоксид;
от 0,3% до 10 мас.% второго полимера, выбранного из одного или нескольких полимеров из группы, состоящей из поливинилового спирта и растворимых в воде сополимеров, имеющих повторяющиеся звенья винилового спирта, в которой, если второй полимер представляет собой поливиниловый спирт, по меньшей мере, 85 мас.% второго полимера имеет число повторяющихся звеньев, составляющее не менее чем 2000; и
от 0% до 15 мас.% наполнителя на основе целлюлозы;
по отношению к полной массе композиции, в которой массовое соотношение второго полимера и связующего материала находится в интервале от 1:100 до 1:1.
Было обнаружено, что покрытия с имитирующей ткань текстурой могут быть получены, в частности, посредством распыления покровной композиции согласно настоящему изобретению на подложку через распылительное сопло определенного диаметра.
Соответственно, настоящее изобретение дополнительно предлагает способ образования имитирующего ткань покрытия на подложке, который включает стадии получения покровной композиции на водной основе, как определено выше в настоящем документе, и нанесения покровной композиции на водной основе на подложку посредством распыления покровной композиции на подложку через сопло с внутренним диаметром, составляющим от 0,2 до 5,5 мм.
Настоящее изобретение также относится к покрытым подложкам, получаемым таким способом.
Согласно следующему аспекту, настоящее изобретение относится к применению покровных композиций на водной основе, как определено выше в настоящем документе, для образования имитирующего ткань декоративного покрытия на подложке.
Подробное описание изобретения
Композиция согласно настоящему изобретению включает воду в качестве жидкой среды-носителя, эмульгированный первый полимер (связующий материал), второй полимер, выбранный из одного или нескольких полимеров из группы, состоящей из поливинилового спирта и растворимых в воде сополимеров, имеющих повторяющиеся звенья винилового спирта, и необязательно нерастворимые в воде наполнители на основе целлюлозы. Композиция согласно настоящему изобретению обладает высокой совместимостью с большинством систем полимерных декоративных покрытий на водной основе, в частности, с системами эмульсионных красок.
Композиция согласно настоящему изобретению включает относительно высокую процентную долю эмульгированного связующего материала, предпочтительно от 10% до 40 мас.%, предпочтительнее от 15% до 30 мас.% сухого связующего материала по отношению к полной массе композиции. Эмульгированные связующие материалы выбираются из группы, которую составляют латексы, полученные путем эмульсионной полимеризации ненасыщенных виниловых, акрилатных и метакрилатных мономеров, эмульгированный алкид, эмульгированный полиуретан и эмульгированный эпоксид. Таким образом, связующий материал представляет собой полимер, выбранный из группы, которую составляют полимеры, полученные эмульсионной полимеризацией ненасыщенных виниловых, акрилатных и/или метакрилатных мономеров, алкид, полиуретан и эпоксид. Композиция может включать два или более эмульгированных связующих материалов.
Композиция дополнительно включает второй полимер, выбранный из группы, состоящей из поливинилового спирта, растворимых в воде сополимеров, имеющих повторяющиеся звенья винилового спирта, и их сочетаний, в количестве, составляющем от 0,3 до 10 мас.% по отношению к полной массе композиции. Было обнаружено, что присутствие второго полимера уменьшает или устраняет атомизацию, т. е. предотвращает образование мелких капель жидкости в процессе нанесения путем распыления. Согласно наблюдениям, добавление второго полимера приводило к образованию полимерных волокон (из связующего материала и/или второго полимера) в процессе нанесения путем распыления покровной композиции.
Второй полимер может представлять собой один полимер или смесь двух или более полимеров. Второй полимер выбирается таким образом, что он остается в растворенном состоянии в воде в желательном интервале концентраций при нормальном атмосферном давлении и температуре, составляющей от 0 до 80°C. Кроме того, полимер выбирается таким образом, что никакое разделение фаз не происходит после смешивания второго полимера с эмульгированным связующим материалом. Второй полимер предпочтительно выбирается из полимеров, имеющих линейную структуру и гибкую основную цепь. Второй полимер может представлять собой гомополимер или сополимер двух или более мономеров. Концентрированный водный раствор полимера, а не полимер в твердом состоянии является предпочтительным при смешивании с эмульгированным связующим материалом. Кроме того, второй полимер предпочтительно выбирается из полимеров с ограниченным эффектом пространственного затруднения от боковых групп. Полимеры, подходящие для применения в качестве второго полимера в композиции согласно настоящему изобретению, включают, но не ограничиваются этим, поливиниловый спирт, растворимые в воде сополимеры, состоящие из повторяющихся звеньев винилового спирта и других повторяющихся звеньев, в качестве которых выбираются, но не ограничиваются этим, этилен, винилбутираль, винилхлорид, ацетаты, такие как винилацетат, бутилацетат, пентилацетат, акрилаты, такие как метилакрилат, винилакрилат, бутилакрилат, пентилацетат, метакрилаты, такие как метилметакрилат, винилметакрилат, бутилметилакрилат, пентилметилакрилат, акриламиды, этиленоксид, пропилоксид, уретан, другие звенья, модифицированные из винилового спирта.
При использовании в настоящем документе термин «повторяющееся звено» или «структурная единица» означает часть полимера, посредством повтора которой образуется вся полимерная цепь (исключая концевые группы) путем последовательного соединения повторяющихся звеньев друг с другом на протяжении цепи. Число повторяющихся звеньев, соединенных друг с другом, отражает степень полимеризации полимеров. В сополимерах присутствуют повторяющиеся звенья двух или более типов, которые могут чередоваться или располагаться случайным образом или в других более сложных последовательностях. Следует отметить, что число повторяющихся звеньев сополимеров или степень полимеризации полимеров, которые упоминаются в описании настоящего изобретения, означают суммарное число повторяющихся звеньев различных типов.
Степень полимеризации второго полимера может влиять на эксплуатационные характеристики получаемой в результате покровной композиции. Предпочтительно второй полимер имеет большое число повторяющихся звеньев. В том случае, когда второй полимер представляет собой поливиниловый спирт, по меньшей мере, 85 мас.% полимерных молекул имеют число повторяющихся звеньев, составляющее не менее чем 2000, предпочтительно не менее чем 2200, предпочтительнее не менее чем 2400, еще предпочтительнее не менее чем 2600 мм. Согласно некоторым вариантам осуществления, по меньшей мере, 95% или практически все молекулы поливинилового спирта имеют число повторяющихся звеньев, составляющее не менее чем 2400. В том случае, когда второй полимер представляет собой сополимер, как степень полимеризации, так и молярная процентная доля гидрофильных звеньев может влиять на эксплуатационные характеристики получаемой в результате композиция. Например, для сополимера винилацетата и винилового спирта, повторяющиеся звенья винилового спирта могут составлять не менее чем 65% по молярной процентной доле, предпочтительно не менее чем 70% по молярной процентной доле, предпочтительнее не менее чем 75% по молярной процентной доле, и еще предпочтительнее не менее чем 80% по молярной процентной доле. Число повторяющихся звеньев сополимеров в высокой степени зависит от молярной процентной доли гидрофильных звеньев. Например, для сополимера винилацетата и винилового спирта, по меньшей мере, 85 мас.% второго полимера имеет число повторяющихся звеньев, составляющее предпочтительно не менее чем 2000, предпочтительнее не менее чем 2100, еще предпочтительнее не менее чем 2400 и еще предпочтительнее не менее чем 2600. Согласно некоторым вариантам осуществления, по меньшей мере, 95% или практически все молекулы второго полимера имеют число повторяющихся звеньев, составляющее не менее чем 2500.
В композициях согласно настоящему изобретению добавляемое количество второго полимера в высокой степени зависит от свойств второго полимера, включая молекулярную массу, гибкость, способность ассоциации, присутствующие боковые группы и т. д. Согласно наблюдениям, добавление второго полимера может увеличивать вязкость системы. Высокая вязкость композиции, как правило, делает затруднительным распыление композиции. В результате этого количество второго полимера в покровной композиции составляет не более чем 10 мас.%, предпочтительно не более чем 8%, предпочтительнее не более чем 6% и еще предпочтительнее не более чем 5,5% по отношению к полной массе покровной композиции. Массовая процентная доля второго полимера находится предпочтительно в интервале от 2% до 8%, предпочтительнее в интервале от 2,5% до 6% и еще предпочтительнее в интервале от 3% до 5% по отношению к полной массе покровной композиции.
Наполнители на основе целлюлозы предпочтительно добавляются в композицию согласно настоящему изобретению. Такие наполнители вносят свой вклад в тактильную текстуру получаемых в результате покрытий. Как правило, наполнители на основе целлюлозы добавляются в количестве, составляющем не более чем 15 мас.%, предпочтительно не более чем 10 мас.% и предпочтительнее не более чем 5 мас.% по отношению к полной массе покровной композиции. Согласно некоторым вариантам осуществления, в которых подложка должна быть наполовину покрытой распыляемыми волокнами (представлено на фиг. 1a), наполнители на основе целлюлозы могут добавляться в количестве, составляющем не более чем 1 мас.% и предпочтительно не более чем 0,05 мас.%. Такие наполовину покрытые подложки могут быть получены даже посредством нанесения покровной композиции, в которой отсутствуют наполнители на основе целлюлозы. Согласно некоторым вариантам осуществления, в которых подложка должна быть полностью покрытой распыляемыми волокнами (представлено на фиг. 1b), наполнители на основе целлюлозы могут добавляться в количестве, составляющем не менее чем 0,03%, предпочтительно не менее чем 0,05%, предпочтительнее не менее чем 0,5% и еще предпочтительнее не менее чем 2% по отношению к полной массе композиции. Предпочтительно, покровная композиция включает наполнители на основе целлюлозы в количестве, составляющем от 2 до 5 мас.%.
Наполнители на основе целлюлозы должны быть хорошо диспергированы в композиции. Указанные наполнители на основе целлюлозы могут представлять собой зернистые или волокнистые наполнители на основе целлюлозы, предпочтительно выбранные, но не ограничиваясь этим, из группы, состоящей из микрокристаллической целлюлозы, регенерированной целлюлозы и лигноцеллюлозы. Подходящая лигноцеллюлоза может представлять собой, например, растительные волокна или древесные волокна. Не является обязательным применение в композиции наполнителя на основе целлюлозы только одного типа. В композиции согласно настоящему изобретению могут использоваться смеси наполнителей на основе целлюлозы более чем одного типа. Размер частиц наполнителей на основе целлюлозы в композиции не должен быть чрезмерно большим, поскольку композиция, включающая наполнители на основе целлюлозы с большим размером частиц, не может легко распыляться и может вызывать блокирование сопла. В случае волокнистых наполнителей на основе целлюлозы, по меньшей мере, 85 мас.% частиц наполнителя имеют длину, составляющую предпочтительно не более чем 5 мм, предпочтительнее не более чем 2 мм, еще предпочтительнее не более чем 1 мм, еще предпочтительнее не более чем 0,7 мм и наиболее предпочтительно не более чем 0,2 мм. Согласно некоторым вариантам осуществления, по меньшей мере, 95% или практически все частицы наполнителей имеют длину, составляющую не более чем 2 мм.
Массовое соотношение второго полимера и связующего материала находится в интервале от 1:100 до 1:1. Массовое соотношение второго полимера и связующего материала находится предпочтительно в интервале от 1:50 до 1:2, предпочтительнее в интервале от 1:40 до 1:3 и еще предпочтительнее в интервале от 1:10 до 1:4.
Покровная композиция согласно настоящему изобретению представляет собой покровную композицию на водной основе, и, таким образом, вода представляет собой жидкую среду-носитель для эмульгированного связующего материала и для второго полимера. Композиция предпочтительно включает от 30% до 80 мас.% воды по отношению к полной массе композиции. Высокая температура кипения воды может приводить к сплавлению распыляемых волокон, т. е. волокон, которые образуются в процессе распыления, и, таким образом, может быть получена пленка, которая имеет низкую текстуру. Данное явление возникает, в частности, в системах покровных композиций с низким содержанием твердого вещества. Для улучшения текстуры наполнители на основе целлюлозы предпочтительно добавляются в покровную композицию согласно настоящему изобретению. Согласно наблюдениям, наполнители на основе целлюлозы в покровной композиции согласно настоящему изобретению могут выполнять две функции: 1) предотвращать разрушение образующихся волокон вследствие низкой плотности указанных наполнителей на основе целлюлозы по сравнению с традиционными неорганическими порошкообразными наполнителями; и 2) способствовать покрытию образующихся волокон и предотвращать сплавление таких волокон вследствие высокой способности удерживания воды указанных наполнителей на основе целлюлозы.
Согласно варианту осуществления настоящего изобретения, волокна/нити, имеющие регулируемые размеры, образуются посредством сопла распылителя в условиях окружающей среды. Волокна/нити прикрепляются к подложке с образованием покрытия, обеспечивающего имитирующие ткань эффекты. Согласно наблюдениям, диаметр образующихся волокон находится в интервале от нескольких микрометров до нескольких тысяч микрометров. Плотность волокон/нитей на подложке устойчиво увеличивается в течение непрерывного осуществления процесса нанесения, и при этом волокна/нити укладываются друг на друга таким образом, что толщина получаемой в результате покровной пленки постепенно увеличивается. Диаметр, плотность, регулярность и направленность волокон на подложке определяют и/или характеризуют конечный внешний вид покрытия. В качестве примера, были получены два рисунка для волокон/нитей различной плотности, распыляемых на подложку, которые представлены на фиг. 1a и 1b. Рисунок на фиг. 1a получается, главным образом, из волокон, имеющих низкую плотность и одинаковое направление, а также полностью скрывающих грунтовое покрытие, которое вносит решающий вклад в конечный внешний вид. Для рисунка на фиг. 1b волокна должны полностью покрывать подложку и слоем определенной толщины. Как правило, получаемый в результате внешний вид покрытия согласно настоящему изобретению определяют, главным образом, получаемые волокна/нити. Кроме того, теплая и мягкая тактильная текстура была получена, когда в композицию было добавлено определенное количество лигноцеллюлозы или растительных волокон.
Фиг. 2a и 2b представляют снятые с помощью оптического микроскопа и сканирующего электронного микроскопа, соответственно, изображения волокон, образующих типичные имитирующие ткань покрытия, получаемые согласно настоящее изобретение.
Покровная композиция согласно настоящему изобретению может дополнительно включать неорганические наполнители, разбавители и добавки (в том числе коалесцирующие вещества, поверхностно-активные вещества, диспергирующие вещества, биоциды, нейтрализующие вещества, пеногасители и антифризы), используемые в традиционных покровных композициях.
Для окрашивания покровной композиции в различные цвета в покровную композицию могут добавляться окрашенные наполнители на основе целлюлозы, в частности, окрашенные целлюлозные волокна, или может использоваться пигменты и/или красители.
Согласно еще одному аспекту настоящего изобретения, предлагается применение покровной композиции на водной основе согласно настоящему изобретению. Покровная композиция на водной основе может использоваться для образования декоративного покрытия на подложке, и, таким образом, соответствующие изделия, покрытые декоративным покрытием, также предлагаются согласно настоящему изобретению.
В частности, покровная композиция согласно настоящему изобретению может использоваться для нанесения декоративного покрытия на стены, полы, внутренние поверхности автомобиля или другие поверхности для получения соответствующих покрытых изделий, обеспечивающих специальные визуальные и тактильные эффекты. Поверхность может представлять собой поверхность любого подходящего материала, такого как древесина, пластмасса, металл, бумага или ткань.
Согласно еще одному аспекту настоящего изобретения, предлагается способ нанесения декоративного покрытия на подложку. В способе согласно настоящему изобретению покровная композиция на водной основе согласно настоящему изобретению распыляется на подложку посредством распылительного устройства, имеющего сопло с внутренним диаметром, составляющим от 0,1 до 5,5 мм и предпочтительно 0,5 до 2 мм. Имеющий множество сопел распылитель может улучшать эффективность и насыщенность визуальной текстуры в течение процесса нанесения покрытия.
Согласно наблюдениям, определенные взаимодействующие факторы могут воздействовать на конечный внешний вид имитирующего ткань покрытия, получаемого способом согласно настоящему изобретению. Скорость и равномерность движения распылителя в процессе нанесения покрытия могут определять плотность ткани и регулярность волокон. В частности, движение распылителя с относительно низкой скоростью в процессе нанесения покровной композиции приводит к частичному сплавлению получаемых в результате волокон/нитей. Это объясняется, главным образом, ускоренным перекрыванием образующихся волокон/нитей, что приводит к образованию на подложке нежелательной непрерывной пленки, а не имитирующего ткань покрытия. С другой стороны, было обнаружено, что быстрое движение распылителя в процессе нанесения покровной композиции приводит к низкой плотности волокон/нитей, образующихся на подложке. Кроме того, было обнаружено, что на регулярность распределения волокон/нитей, образующихся на подложке, в значительной степени влияет равномерность движения распылителя в процессе нанесения покровной композиции. Обычный специалист в данной области техники понимает, что регулярность получаемого в результате покрытие может дополнительно улучшаться посредством аккуратного повторного распыления.
Согласно настоящему изобретению, в процессе нанесения покровной композиции на подложку расстояние от инструментов для нанесения, таких как сопла распылителя, до подложки, должно находиться в пределах желательного интервала, чтобы регулировать различия внешнего вида получаемых в результате имитирующие ткань покрытий. Расстояние между соплом распылителя для нанесения и поверхностью подложки составляет предпочтительно менее чем 100 см и предпочтительнее менее чем 50 см, еще предпочтительнее находится в интервале от 15 см до 30 см.
Описание чертежей
Приведенные выше и другие задачи, отличительные признаки и преимущества настоящего изобретения становятся более очевидными для обычных специалистов в данной области техники посредством описания в соответствующих вариантах осуществления со ссылками на сопровождающие чертежи.
Фиг. 1a представляет рисунок, который образуют имеющие низкую плотность и однородно ориентированные волокна, а также полностью скрытое грунтовое покрытие, которое играет решающую роль в создании конечного внешнего вида.
Фиг. 1b представляет рисунок волокон, полностью покрывающих подложку слоем определенной толщины.
Фиг. 2a и 2b представляют снятые с помощью оптического микроскопа и сканирующего электронного микроскопа, соответственно, изображения волокон, перекрывающихся в типичных имитирующих ткань покрытиях, получаемых согласно настоящему изобретению.
Примеры
Следующие примеры представлены, чтобы иллюстрировать, но не ограничивать заявленное изобретение.
Пример 1
2
40 г водной эмульсии связующего материала (PRIMAL SF-500, поставщик Dow Chemical Company, содержание твердого связующего материала составляет приблизительно 50 мас.%), 40 г водного раствора поливинилового спирта с содержанием твердого вещества 10% (NH-26, поставщик Nippon Gohsei), 4 г растительных волокон (лигноцеллюлозные волокна), 12,4 г суспензии TiO (Dupont A706, содержание твердого вещества 70 мас.%), 0,67 г Coasol 290 (Eastman Chemical Company), 1 г полипропиленгликоля, 1 г Vantex TA496 (Taminco) и пигменты перемешивали при комнатной температуре в течение 20 минут. Композицию распыляли на цементную плиту с помощью пневматического распылителя, имеющего сопло диаметром 0,7 мм. Снятая цифровой камерой фотография полученного имитирующего ткань покрытия представлена на фиг. 1b.
Пример 2
2
3
40 г водной эмульсии связующего материала (сополимер винилацетата и этилена EcoVAE 1603, поставщик Celanese, содержание твердого связующего материала 53 мас.%), 50 г водного раствора сополимера винилового спирта и винилацетата с содержанием твердого вещества 10% (GH-23, поставщик Nippon Gohsei), 4 г древесных волокон, имеющих длину менее чем 150 мкм, 6 г суспензии TiO (содержание твердого вещества 70 мас.%), 5 г CaCO, 0,67 г Coasol 290 (Eastman Chemical Company), 1 г полипропиленгликоля, 1 г Vantex TA496 (Taminco), 2 г воды и пигменты перемешивали при комнатной температуре в течение 20 минут. Композицию распыляли на цементную плиту с помощью пневматического распылителя, имеющего сопло диаметром 1,0 мм. Снятое с помощью оптического микроскопа изображение полученного покрытия представлено на фиг. 2a.
Пример 3
40 г водной эмульсии связующего материала (Acronal Eco 702 ap, поставщик BASF, содержание твердого связующего материала 50 мас.%), 30 г водного раствора сополимера винилового спирта и винилацетата с содержанием твердого вещества 10% (NH-26, поставщик Nippon Gohsei), и 2 г золотого перламутрового пигмента (Iriodin 9307, Merck) перемешивали при комнатной температуре в течение 20 минут. Композицию распыляли на пластмассовую плиту с помощью пневматического распылителя, имеющего сопло диаметром 0,7 мм. Снятая цифровой камерой фотография полученного имитирующего ткань покрытия представлена на фиг. 1a.